(57)【要約】      （修正有）【課題】３次元不織布を製造する方法及びこの方法によって得られる不織布の提供。【解決手段】ａ．少なくともその表面の一部分において通気性である基材１２を提供する、ステップと、ｂ．繊維１１を基材１２上に送達するように適合された繊維送達デバイス１４を提供するステップと、ｃ．第１の複数の繊維１１を基材１２上に送達するステップと、ｄ．基材１２の通気性部分に圧力差を印加するステップであり、圧力差の強さが基材１２の表面にわたって変わる、ステップとを含む、不織布１３の製造方法。【選択図】図１
2018096021.tif 000002
【特許請求の範囲】
【請求項１】
不織布を製造する方法であって、
ａ．基材を提供するステップであり、前記基材が、少なくともその表面の一部分において通気性である、ステップと、
ｂ．繊維を前記基材上に送達するように適合された繊維送達デバイスを提供するステップと、
ｃ．第１の複数の繊維を前記基材上に送達するステップと、
ｄ．前記基材の前記通気性部分に圧力差を印加するステップであり、前記圧力差の強さが前記基材の表面にわたって変わる、ステップとを含む、方法。
【請求項２】
前記通気性部分が複数の穴を含む、請求項１に記載の方法。
【請求項３】
前記基材が、３次元形状である、請求項１または２に記載の方法。
【請求項４】
構成要素を、少なくとも部分的には前記基材に送達された前記第１の複数の繊維上に配置するステップと、
前記構成要素の少なくとも一部分および前記第１の複数の繊維の少なくとも一部分に第２の複数の繊維を送達するステップとをさらに含む、請求項１〜３のいずれか一項に記載の方法。
【請求項５】
前記構成要素が、３次元形状である、請求項４に記載の方法。
【請求項６】
前記繊維送達デバイスが、メルトブローンヘッドである、請求項１〜５のいずれか一項に記載の方法。
【請求項７】
前記構成要素の表面積が、前記不織布の表面積より小さく、前記構成要素が、前記不織布に埋め込まれるように配置される、請求項４〜６のいずれか一項に記載の方法。
【請求項８】
前記構成要素が、繊維に取り囲まれるように適合された少なくとも１つの付属物を含む、請求項４〜７のいずれか一項に記載の方法。
【請求項９】
前記構成要素が、少なくとも１つの開口を含み、前記開口の内側に吹き付けられた前記第２の複数の繊維の繊維が、前記第１の複数の繊維上に送達される、請求項４〜８のいずれか一項に記載の方法。
【請求項１０】
前記構成要素が、繊維によって適所に保持されるような形状を有する、請求項４〜９のいずれか一項に記載の方法。
【請求項１１】
前記構成要素が、テクスチャ付き表面を含む、請求項４〜１０のいずれか一項に記載の方法。
【請求項１２】
前記構成要素の少なくとも１つの表面が、溶融可能層を含む、請求項４〜１１のいずれか一項に記載の方法。
【請求項１３】
前記溶融可能層の融点が、前記構成要素に当たるときの前記繊維の温度未満である、請求項４〜１２のいずれか一項に記載の方法。
【請求項１４】
前記不織布が、服装品、靴、またはスポーツ装具の一部分である、請求項１３に記載の方法。
【請求項１５】
前記３次元形状が、靴の靴型、またはその一部分である、請求項２〜１１のいずれか一項に記載の方法。
【請求項１６】
前記３次元形状が、ボール形であり、前記不織布が、球を構成する層、またはその一部として使用するのに適している、請求項３〜１５のいずれか一項に記載の方法。
【請求項１７】
前記繊維送達デバイスに熱可塑性ポリウレタンＴＰＵを供給するステップをさらに含む、請求項１〜１６のいずれか一項に記載の方法。
【請求項１８】
前記メルトブローンヘッドが、複数のノズルを含む、請求項６〜１７のいずれか一項に記載の方法。
【請求項１９】
少なくとも第１のノズルに第１の材料を供給するステップと、
少なくとも第２のノズルに第２の材料を供給するステップとをさらに含み、前記第１の材料と前記第２の材料とが異なる、請求項１８に記載の方法。
【請求項２０】
第１の材料を第１の持続時間にわたって送達するステップと、
第２の材料を第２の持続時間にわたって送達するステップとをさらに含み、前記第１の材料と前記第２の材料とが異なる、請求項１〜１９のいずれか一項に記載の方法。
【請求項２１】
第１の材料を前記基材の第１の部分に送達するステップと、
第２の材料を前記基材の第２の部分に送達するステップとをさらに含み、前記第１の材料と前記第２の材料とが異なる、請求項１〜２０のいずれか一項に記載の方法。
【請求項２２】
少なくとも１つのノズルに、第１の材料および第２の材料を横に並べた構成で供給するステップをさらに含む、請求項１８〜２１のいずれか一項に記載の方法。
【請求項２３】
前記第１の複数の繊維または前記第２の複数の繊維の後で少なくとも第３の複数の繊維を前記基材上に送達するステップをさらに含み、前記第３の複数の繊維の材料が、前記第１の複数の繊維および／または前記第２の複数の繊維の材料と異なる、請求項１〜２２のいずれか一項に記載の方法。
【請求項２４】
前記繊維送達デバイスを前記基材に対して動かすステップをさらに含む、請求項１〜２３のいずれか一項に記載の方法。
【請求項２５】
所定の方向に、他の方向よりも高い割合で繊維を配置するステップをさらに含む、請求項１〜２４のいずれか一項に記載の方法。
【請求項２６】
前記繊維送達デバイスと前記基材の間の距離を制御し、かつ／または前記繊維送達デバイスと前記基材の間の相対移動速度を制御するステップをさらに含む、請求項２５に記載の方法。
【請求項２７】
前記距離および／または前記速度が、前記繊維の前記基材上への送達中に変化する、請求項２６に記載の方法。
【請求項２８】
前記３次元形状が、凹状であり、前記方法が、
前記繊維を前記３次元形状の内面上に送達するステップをさらに含む、請求項３〜２７のいずれか一項に記載の方法。
【請求項２９】
前記基材を少なくとも部分的に基層で覆うステップと、
前記第１の複数の繊維および／または前記第２の複数の繊維のうちの少なくとも一部分を前記基層上に送達するステップとをさらに含む、請求項１〜２８のいずれか一項に記載の方法。
【請求項３０】
前記基層が、織布、不織布、または編物である、請求項２９に記載の方法。
【請求項３１】
前記第１の複数の繊維および／または前記第２の複数の繊維を、前記基材の第１の領域上に送達するが、第２の領域には送達しないステップをさらに含む、請求項１〜３０のいずれか一項に記載の方法。
【請求項３２】
前記基材が、テクスチャ付きである、請求項１〜３１のいずれか一項に記載の方法。
【請求項３３】
前記不織布が前記基材上に位置している間に、前記不織布を覆うように取外し可能膜を配置するステップをさらに含む、請求項１〜３２のいずれか一項に記載の方法。
【請求項３４】
前記膜が、テクスチャ付きである、請求項３３に記載の方法。
【請求項３５】
前記不織布が前記基材上に位置している間に、前記不織布に熱を印加するステップをさらに含む、請求項１〜３４のいずれか一項に記載の方法。
【請求項３６】
請求項１〜３５のいずれか一項に記載の方法によって製造される不織布。
【請求項３７】
靴甲部を製造する方法であって、
請求項１４に記載の方法に従って第１の不織布を製造するステップを含み、前記第１の不織布が、前記靴甲部の一部である、方法。
【請求項３８】
請求項１４に記載の方法に従って第２の不織布を製造するステップであり、前記第２の不織布が、前記靴甲部の一部である、ステップと、
前記第１の不織布と前記第２の不織布とを接合するステップとをさらに含む、請求項３７に記載の靴甲部を製造する方法。
【請求項３９】
請求項３７または３８に記載の方法に従って製造される靴甲部。
【発明の詳細な説明】
【技術分野】
【０００１】
本発明は、３次元不織布を製造する方法、およびこの方法によって得られる不織布に関する。
【背景技術】
【０００２】
不織布は、化学的処理、機械的処理、熱的処理、または溶媒処理によって互いに結合した繊維で構成される。織布または編物とは異なり、不織布の繊維は、メッシュ構造またはループ構造によって機械的に固定されたヤーンとしては存在しない。不織布は、靴、服装品、スポーツ装具など、幅広い様々な製品および物品に使用される。
【０００３】
例えば、米国特許出願公開第２００６／０２７６０９５号明細書は、不織材料の履物品、およびその製造方法に関する。
【０００４】
国際公開第２０１６／０９９６８７号パンフレットは、不織材料、その作製方法、およびその不織材料を組み込んだ物品を対象としている。
【０００５】
国際公開第２０１４／１６７４２０号パンフレットは、非工業的環境で不織製品を生成する装置に関する。
【０００６】
英国特許第１３６３６７５号明細書は、靴を製造する方法を対象としている。
【０００７】
欧州特許第２４１２８５６号明細書は、３次元不織布構造を作製する装置に関する。
【０００８】
これらの文献の不織布は、それほど固くなく、耐性もそれほど高くないことが多い。
【先行技術文献】
【特許文献】
【０００９】
【特許文献１】米国特許出願公開第２００６／０２７６０９５号明細書
【特許文献２】国際公開第２０１６／０９９６８７号パンフレット
【特許文献３】国際公開第２０１４／１６７４２０号パンフレット
【特許文献４】英国特許第１３６３６７５号明細書
【特許文献５】欧州特許第２４１２８５６号明細書
【発明の概要】
【発明が解決しようとする課題】
【００１０】
したがって、効率的に、かつ高い費用対効果で、安定した耐久性の高い不織布を製造する方法を提供することが、本発明の基礎にある技術的課題である。
【課題を解決するための手段】
【００１１】
本発明の第１の態様によれば、この課題は、不織布を製造する方法であって、（ａ．）基材を提供するステップであり、基材が、少なくともその表面の一部分において通気性であるステップと、（ｂ．）繊維を基材上に送達するように適合された繊維送達デバイスを提供するステップと、（ｃ．）第１の複数の繊維を基材上に送達するステップと、（ｄ．）基材の通気性部分に圧力差を印加するステップであり、圧力差の強さが基材の表面にわたって変わる（varied）、ステップとを含む、方法によって解決される。
【００１２】
本発明によれば、基材は、その表面の少なくとも一部分では通気性であり、この方法は、その通気性部分に圧力差を印加するステップを含む。さらに詳細には、この圧力差は、基材上に送達された繊維がその圧力差によって引きつけられるように印加することができる。これにより、繊維を互いに圧縮して、より密な不織布を得ることができる。一方、例えば基材の表面のうち通気性ではない領域では、繊維は圧縮されない。したがって、パディングゾーン（圧縮されていない繊維）および構造強度が高められた領域（圧縮された繊維）を有する不織布を提供することができる。
【００１３】
圧力差によって行われる吸引は、凹状の３次元基材で特に有利である。繊維は、普通ならこのような形状の凹状部分をまたぐ傾向があるからである。圧力差により、またいくつかの実施形態では基材の凹状部分に印加されるより大きな圧力差により、繊維が凹状部分に吸い付けられて、基材の形状に沿うようになる。
【００１４】
本発明によれば、圧力差は、基材の表面にわたって変えることができる。このようにして、繊維を、不織布にわたって異なる程度まで圧縮することができる。このようにして、不織布の厚さを、局所的に変えることができる。さらに、圧力差を変えることにより、繊維の軌跡に影響を及ぼして、繊維を基材上の特定の位置に誘導することができる。特に、繊維が蓄積して例えばパディング部分を生じることができる凹状領域（または凹部）に、繊維を誘導することができる。
【００１５】
基材の通気性を変えることによって、基材は、異なる局所的通気性平均を有する異なる通気性領域を含むことができる。例えば、いくつかの部分は非通気性にし、少なくとも１つの他の部分は通気性にすることもできる。
【００１６】
通気性部分は、複数の穴を含むことができる。これにより、例えば基材の表面にわたって穴の密度および／または直径を変えることにより、かなり簡単に通気性を変えることが可能になる。
【００１７】
基材は、３次元形状とすることができる。この３次元形状は、凸状表面部分と凹状表面部分の組合せを含む３次元形状とすることができる。この３次元形状は、例えば、靴の靴型、ブラジャーまたはトルソーの形状とすることができる。また、ボールのブラダの形状など、ボール形にすることもできる。この不織布は、服装品、靴、またはスポーツ装具の一部分とすることができる。したがって、この不織布は直接その有用な形状に作成することができるので、不織布の追加成形が不要である。
【００１８】
不織布を直接３次元形状上で形成することは、構成要素も３次元形状上に配置することができるので、本発明の文脈では有利である。これにより、例えば不織布を平坦な基材上で形成してから折り曲げて３次元形状にする場合に生じる皺の形成が軽減または回避される。さらに、不織布を３次元形状上で形成する間に不織布に構成要素を組み込むことは、構成要素が剛性であり、したがって例えば射出成形などによってその最終的な３次元形状に直接作製することができるので、有利である。このような実施形態では、構成要素を２次元形状から３次元形状に変形させる追加ステップが不要である。
【００１９】
この方法は、構成要素を、少なくとも部分的には基材に送達された第１の複数の繊維上に配置するステップと、構成要素の少なくとも一部分および第１の複数の繊維の少なくとも一部分に第２の複数の繊維を送達するステップとをさらに含むことがある。
【００２０】
これにより、構成要素を不織布に直接組み込むことが可能になり、それにより最終的な製品の適合性および快適性が改善される。例えば、構成要素を、剛性または半剛性にして、例えばスチフネスおよび／または支持を不織布に提供することができる。例えば、靴甲部用の不織布には、ヒールカウンタおよび／またはトウカウンタを直接組み込むことができる。構成要素は、発泡体または不織パッドなど、軟らかい構成要素であってもよい。例えば靴では、この構成要素を、足の快適性および保護のための追加のパディングとして使用することもできる。構成要素を不織布に接合する追加の製造ステップは省略することができ、この場合、製造プロセスをスピードアップし、製造コストを節約できる。さらに、構成要素は不織布の内側に一体化されるので、構成要素は、不織布から分離しない可能性がある。その結果として、不織布を使用する最終的な製品または物品は、はるかに耐久性が高くなる。また、構成要素は、縫製または糊などの追加の要素を使用することなく、不織布に一体化し、取り付けることができる。したがって、不織布の繊維と同じ材料で構成された構成要素を備えた単一材料の製品を作成することが容易になる。このような製品は、したがって、リサイクルが容易である。
【００２１】
圧力差を変えることにより、第２の層（第２の複数の繊維で構成される）を形成する前に第１の層（第１の複数の繊維で構成される）上で構成要素を維持するのを助けることができる。
【００２２】
本発明によれば、圧力差を印加する方法ステップは、少なくとも部分的には第１の複数の繊維を吹き付ける間、および／または少なくとも部分的には第２の複数の繊維を吹き付ける間に、実行することができることに留意されたい。例えば、圧力差は、第１の複数の繊維を吹き付けるときには印加し、第２の複数の繊維を吹き付けるときには印加しないこともできる。別の例では、圧力差は、第２の複数の繊維を吹き付けるときには印加し、第１の複数の繊維を吹き付けるときには印加しないこともできる。さらに別の例では、圧力差は、第１の複数の繊維を吹き付けるとき、および第２の複数の繊維を吹き付けるときに印加することもできる。特に、いくつかの実施形態では、圧力差は、構成要素を第１の複数の繊維上に配置するとき、第２の複数の繊維を吹き付ける前に印加して、構成要素を基材上で適所に維持することもできる。
【００２３】
構成要素は、３次元形状を有することができる。これは、３次元に延びる表面を含む。したがって、複雑な３次元不織布を得ることができる。例えば、構成要素は、ヒールカウンタまたはトウカウンタ、あるいはパディング要素の３次元形状を有することができる。
【００２４】
繊維送達デバイスは、メルトブローンヘッドとすることができる。メルトブローンプロセスでは、溶融したフィラメントがスピナレットから出、１次気流によって引き出され、渦流によってステープルファイバに分解される。２次気流が、これらの繊維を基材上に送達する。メルトブローは、不織布を作製する非常に効率的なプロセスである。これにより、不織布はメルトブローン不織布となる。
【００２５】
構成要素の表面積は、不織布の表面積より小さくすることができ、構成要素は、不織布に埋め込まれるように配置することができる。したがって、構成要素は、不織布の繊維によって完全に封入され、全ての方向に適所に保持される。さらに、構成要素は、不織布の繊維によって、外部からの機械的または化学的（湿気を含む）ストレスから保護される。これは、構成要素が電子構成要素である場合に特に有利であることがある。
【００２６】
構成要素は、繊維に取り囲まれるように適合された少なくとも１つの付属物を含むことができる。この付属物により、構成要素が不織布に対して固定されることが保証され、さらに、構成要素が不織布の内部で意図せずに滑ることが回避される。
【００２７】
構成要素は、少なくとも１つの開口を含み、開口の内側に吹き付けられた第２の複数の繊維の繊維が、第１の複数の繊維上に送達されるようにすることができる。例えば、構成要素は、ループ状構造を有することができる。このようにして、構成要素は、少なくとも開口の内側の繊維によって適所にしっかりと保持される。
【００２８】
構成要素は、繊維によって適所に保持されるような形状を有することができる。特に、構成要素は、第１の複数の繊維および／または第２の複数の繊維の繊維によって適所に保持されるような形状を有することができる。これは、例えば、上述の付属物および／または開口によって実現することができる。
【００２９】
構成要素は、テクスチャ付き表面を含むことができる。このようにして、構成要素の表面と接触する繊維は、より良好に構成要素に付着することになる。
【００３０】
構成要素の少なくとも１つの表面は、溶融可能層を含むことができる。溶融可能層は、第１の複数の繊維または第２の複数の繊維に対向することがある。したがって、例えばメルトブローンプロセスを使用して繊維を基材上に送達する場合には、繊維は、残留熱をともない構成要素の表面に到達するときに、溶融可能層を溶融または軟化させることができる。これにより、構成要素と繊維の間に強い結合が形成される。別法として、またはこれに加えて、構成要素の少なくとも１つの表面が、接着剤層を含むこともできる。
【００３１】
溶融可能層の融点は、構成要素に当たるときの繊維の温度未満とすることができる。このようにして、繊維の熱を使用して、溶融可能層を溶融または軟化させることができる。さらに、これにより、溶融可能層の追加の加熱を省略することができる。
【００３２】
一般に、送達された繊維の温度は、送達された繊維が到着している繊維に当たったときに十分に軟らかく／溶融しており、到着している繊維に付着するようになっている。
【００３３】
構成要素は、様々な厚さを有することができる。例えば、構成要素は、発泡体または不織布、例えば空気などの流体を封入した気泡またはポケットとすることができる。このようにして、クッション効果または減衰効果を得ることができる。
【００３４】
３次元形状は、靴の靴型またはその一部分とすることができる。したがって、この方法は、靴甲部またはその一部分を製造するために使用することができるので有利である。不織布が靴型の３次元輪郭に従う３次元形状に形成されるので、２次元不織布を靴甲部の形状に形成するステップを省略することができる。このような技術は、継ぎ目のない靴甲部を提供し、靴甲部をより早く製造できるように、かつより快適にすることができる。
【００３５】
３次元形状は、ボール形にすることができ、不織布は、ボールを構成する層、またはその一部として使用するのに適していることがある。このような層またはその一部は、例えば、ブラダ、カーカス、パディング、パネル、外面などである可能性がある。したがって、ボールのこのような層または一部は、１つのプロセスで、直接３次元形状に製造することができる。例えば複数のパネルの組立てなど、２次元のボール状構成要素を３次元のボール状構成要素に形成する際のよくある困難が回避される。
【００３６】
３次元形状は、ボール形にすることができ、不織布は、ボールの外面として使用するのに適していることがある。この場合には、この方法は、不織布を加熱して圧縮するステップをさらに含むことがある。さらに、不織布は、テクスチャ付きにすることもできる。このようなテクスチャにより、最終的なボールの空気力学および把持性を改善することができる。噴霧ＰＵを不織布に塗布して、より耐摩耗性の高い外側層、より吸水性の低い外側層、色つきの外側層などを形成することもできる。
【００３７】
本明細書に記載する不織技術によってボールまたはその一部分を作製することの利点は、織物の全ての方向に同じ特徴を得ることができることである。また、ボールの製造では、後にバルブ開口になるものによって基材を保持することができる（基材の支持体が基材に接続する部分には不織布を形成することができないため）。特に、基材は、ボールのブラダとすることができる。別の選択肢は、球形の基材を繊維送達デバイスの下で多くの異なる方向に回転させて、全ての側に不織布が噴霧されるようにすることである。
【００３８】
この方法は、繊維送達デバイスに熱可塑性ポリウレタン（ＴＰＵ）材料を供給するステップをさらに含むことができる。これらの材料は、メルトブローンプロセスによく適している。ＴＰＵは、広い処理ウィンドウを有し、そのために扱い易い。ＴＰＵは、高い弾性など、優れた機械的性質も有している。ＴＰＵは、結晶温度が低いために良好な自己接着性を有し、そのために複数の層の形成がより容易である。ＴＰＵは、一般に、例えばサッカーシューズのプレート、ソール、ヒールカウンタなどの靴の製造で使用され、完成した靴のリサイクルをより簡単にしている。この材料は、また、単一材料の製品を作製できるように不織布に一体化される構成要素を作製することにも適している。これらの材料もリサイクル可能であるので、このような製品のリサイクル性が改善される。例えば、ポリプロピレン材料は、幅広い範囲のフィラメントサイズおよびウェブ構造に加工するのに適したミディアムメルト粘性ポリプロピレン（medium melt viscosity polypropylene）とすることができる。
【００３９】
メルトブローンヘッドは、複数のノズルを含むことができる。このようにして、単位時間当たりの吹き付けられる繊維の速度、およびメルトブローン繊維を受ける表面を増大させることができ、全体的な工程所要時間を短縮することができる。
【００４０】
この方法は、少なくとも第１のノズルに第１の材料を供給するステップと、少なくとも第２のノズルに第２の材料を供給するステップとをさらに含むことができ、ここで、第１の材料と第２の材料は異なる材料である。複数のノズルに異なる材料を供給することによって、場合によっては性質（例えば弾性、色、直径など）が異なることもある異なる材料の繊維の混合物を有する不織布を形成することができる。メルトブローンヘッドと基材の間の相対的な動きに応じて、２種類の材料を混合することも、あるいは２種類の材料がそれぞれ不織布の一部分を形成することもできる。
【００４１】
この方法は、第１の材料を第１の持続時間にわたって送達するステップと、第２の材料を第２の持続時間にわたって送達するステップとをさらに含むことができ、ここで、第１の材料と第２の材料は異なる材料である。このようにして、第１の材料の第１の層を作成し、次いで第２の材料で第２の層を作成することができる。繊維の材料が異なることにより、これらの層は、異なる性質を有することができ、それでいて、糊付け、縫製、または溶接を行うことなく互いに接合することができる。
【００４２】
この方法は、第１の材料を形状の第１の部分に送達するステップと、第２の材料を形状の第２の部分に送達するステップとをさらに含むことができ、ここで、第１の材料と第２の材料とは異なる材料である。したがって、最終的な不織布は、異なる部分に異なる材料を備えることができる。例えば、靴甲部は、トウおよびヒールには、より堅い材料を含み、靴甲部の残りの部分には、より弾性の高い材料を含むことができる。本発明のプロセスにより、この２つの部分は、糊付け、縫製、または溶接などの追加の取り付け手段を用いなくても互いに結合することができる。特に、一体型のワンピース不織布をこのようにして得ることができ、継ぎを回避することができる。
【００４３】
第２の材料を第１の材料からわずかに遅れるだけで送達して、第２の材料が吹き付けられたときには第１の材料がまだ軟らかい状態であるようにして、この２つの材料の間の良好な結合を保証することができる。別法として、またはこれと組み合わせて、吹き付けられたときの第２の材料の温度を、２つの材料が互いに接触するときに第１の材料を軟化または溶融させるのに十分に高く設定することができる。例えば、第１の材料に当たるときの第２の材料の温度は、約６０〜７０℃とすることができる。
【００４４】
この方法は、メルトブローンヘッドの少なくとも１つのノズルに、第１の材料および第２の材料を横に並べた構成で供給するステップをさらに含むことができる。このようにして、多材料繊維を生成することができる。
【００４５】
第１の材料を、第１のＴＰＵ材料とし、第２の材料を、第２のＴＰＵ材料とすることができ、ここで、第１のＴＰＵ材料は、第２のＴＰＵ材料と異なるグレードを有する。このようにして、繊維同士の非常に良好な結合を実現することができる。同時に、硬度および機械的性質を変えることができる。
【００４６】
一般に、繊維を形成するために使用される材料は、硬化（すなわち冷却）後も多少の伸縮性を有するように選択することができる。したがって、伸縮性は、不織布の所望の適用分野に基づいて選択することができる。さらに、本発明により、靴型、特に凸状形状を含む靴型など、複雑な形状を有するものでも、ワンピースの薄い可撓性層の作成が可能になる。実際に、靴型は剛性であり、不織布の内側にあるが、不織布が伸縮して、例えば靴甲部の足首の開口を通して靴型を取り出せるようにすることができるので、靴型が１つまたは複数の凸型形状を呈するときでも、３次元不織布から容易に取り出すことができる。
【００４７】
この方法は、第１の複数の繊維または第２の複数の繊維の後で少なくとも第３の複数の繊維を基材上に送達するステップをさらに含むことができ、ここで、第３の複数の繊維の材料は、第１の複数の繊維および／または第２の複数の繊維の材料と異なる材料である。このようにして、これらの層を別個のステップで接合しなくても、多層不織布を得ることができる。第３の複数の繊維は、第１および／または第２の複数の繊維と同じ方向に送達してもよいし、あるいは異なる方向に送達してもよい。
【００４８】
この方法は、繊維送達デバイスを基材に対して動かすステップをさらに含むことができる。このようにして、繊維を、異なる位置で、かつ／または異なる距離で、かつ／または異なる方向から、基材に吹き付けることができる。
【００４９】
これにより、例えば変化する（異なる）厚さを有するなど、かなり複雑な不織布を製造することが可能になる。基材が３次元形状である場合には、繊維送達デバイスおよび基材をそれに応じて動かすことによって、繊維を基本的に一様に分布させることができる。例えば、繊維を基材のあらゆる部分で３次元形状に直角に当てることができ、これは、３次元形状および繊維送達デバイスの静止配列では不可能である。本発明の文脈における「動き」は、平行移動、回転、およびその両者の組合せを含むものとして理解される。例えば、この相対的な動きは、直線的な平行移動のみであることもあるし、直線的な平行移動と複数の小さな回転の組合せであることもある。特に、回転および平行移動を使用する場合には、回転の頻度が高いと有利である。
【００５０】
本発明は、所定の方向に、他の方向よりも高い割合で繊維を配置するステップを含む、不織布を製造する方法も包含する。基材に対する相対的な繊維送達デバイスの動きを使用して、所定の方向に他の方向よりも高い割合で繊維を配置して、異方性の不織布を作製することができる。このステップは、本発明による方法の他のステップと組み合わせてもよいし、組み合わせなくてもよい。特に、これは、本発明が提案するように、構成要素を一体化しなくてもえることができる。一般に、基材と繊維送達デバイスの間の相対速度が高くなるほど、配向された繊維の割合が高くなる。
【００５１】
基材は、ロボットアーム上に配置することができる。このようにして、繊維のより良好な分布を実現することができる。例えば、ロボットアームは、一様な繊維の分布を形成するように動かすことができる。別の例では、ロボットアームは、例えば異なる方向への複数回の平行移動と複数回の回転の組合せなど、複雑なパターンをたどることができる。繊維送達デバイスは少なくとも１回は繊維材料の供給を必要とするので、通常は繊維送達デバイスより基板の方が３次元に変位させるのが簡単であるので、繊維送達デバイスではなく基板を変位させると有利である。ロボットアームは、靴型などいくつかの複雑な３次元形状の場合も、その３次元形状を３６０度回転させることを可能にするので有利である。ロボットアームは、また、不織布の各領域に特定の特徴を与えるように、基材の表面と繊維送達デバイスの間の距離を制御することも可能にする。実際に、繊維送達デバイスとその表面との間の距離は、不織層の構造および／または厚さに影響を及ぼす可能性がある。距離が小さくなるほど、不織層は、密に、かつ／または厚くなる。ロボットアームは、例えば、靴型など複雑な形状でも基材の表面と繊維送達デバイスの間に一定の距離を維持して、その形状全体にわたって不織層の特徴が一貫するようにすることを可能にする。
【００５２】
あるいは、またはこれに加えて、繊維送達デバイスを、ロボットアーム上に配置することができる。ただし、いくつかの有利な実施形態では、繊維送達デバイスは固定される。実際に、固定型の繊維送達デバイスの方が、可動の繊維送達デバイスより維持するのが容易であり、安価である。
【００５３】
この方法は、気流を使用して繊維送達方向を制御するステップをさらに含むことができる。このようにして、基材に対して繊維送達デバイスを動かさなくても、繊維の吹き付けを制御することができる。例えば、メルトブローンヘッドでは、３次の気流を使用して、繊維の軌跡の方向を制御することができる。
【００５４】
この方法は、繊維送達デバイスと基材の間の距離を制御し、かつ／または繊維送達デバイスと基材の間の相対的な動きの速度を制御するステップをさらに含むことができる。このようにして、３次元形状にわたる繊維の分布を制御することができる。基材と繊維送達デバイスの相対的な動きを遅くすれば、より厚く、実施形態によってはより密に繊維を堆積させることができ、またその逆を行うこともできる。
【００５５】
繊維の送達中に、繊維の直径を変化させることもできる。したがって、不織布は、繊維の直径が異なる複数の領域を備えることができる。したがって、不織布の特徴（密度、通気性など）を、局所的に変化させることができる。
【００５６】
繊維の直径を変化させることは、直径の異なる少なくとも２つの異なるスピナレット穴を使用することを含むことがある。このようにして、繊維の直径を、幅広い直径の範囲にわたって変化させることができる。あるいは、またはこれに加えて、繊維の直径を変化させることは、気流を変化させることを含むこともある。あるいは、またはこれに加えて、第１の部分の繊維は、第１のメルトブローンヘッドから送達し、第２の複数の繊維は、第２のメルトブローンヘッドから送達し、ここで、第１のメルトブローンヘッドの少なくとも１つのノズルは、第２のメルトブローンヘッドの少なくとも１つのノズルより小さい直径を有する。繊維の直径は、手の感触、および不織布の機械的性質に影響を及ぼす。例えば、不織布は、より太い繊維の堅い底部部分と、より良好な手の感触を与える、より細い繊維のより軟らかい頂部層とを有することができる。
【００５７】
距離および／または速度は、繊維を基材上に吹き付ける間に変化させることができる。このようにして、不織布は、異なる領域で異なる厚さを備えることができる。例えば、不織布は、第１の領域を第２の領域より厚くすることができる。
【００５８】
３次元形状の場合、この形状は、凹状にすることもでき、この方法は、繊維を３次元形状の内面上に送達するステップをさらに含むことができる。この３次元形状は、靴成型型（ネガ靴型など）などの靴の空洞、あるいは本発明による方法、またはその他の任意の利用可能な方法（編成、織込み、または成型など）で作製したアッパー層とすることができる。これにより、靴甲部の内側層を、特に良好な適合をもたらすことができる不織布で作製することができる。内側層は、例えば、中敷および／またはパディングを形成する。
【００５９】
第１の層および不織層は、それぞれ異なる機能を保証することができる。例えば、第１の層は、耐水性、または特定の領域での足の支持を保証することができ、不織層は、快適性を保証する中敷にすることができる。このような特徴は、また、所与の材料の層または構成要素と、それと同じ材料の不織構成要素または層とを組み合わせることによって、単一材料（例えばＴＰＵ）の靴甲部を作成することも可能にする。これにより、靴のリサイクルが容易になる。
【００６０】
一般に、本発明による方法は、繊維を靴型上に吹き付けるか、靴の空洞内に吹き付けるかにかかわらず、底部部分すなわち足の下の部分も含む不織３次元ソックスを作成することを可能にする。この技術は、また、３次元形状上のいくつかの領域に不織布を形成して、パディングを、いくつかの実施形態では靴の他の部分と同じ材料のパディングを作成することも可能にすることがある。また、不織布を複数層で形成することにより、等方性層または異方性層を得ることが可能になることがある。異方性層は、所定の方向に他の方向より高い割合で繊維を配置することによって得ることができる。これは、例えば、繊維送達デバイスを、所定の方向に基材に対して動かすことによって実現することができる。
【００６１】
この方法は、基材を少なくとも部分的に基層で覆うステップと、第１の複数の繊維および／または第２の複数の繊維のうちの少なくとも一部分を基層上に送達するステップとをさらに含むことができる。したがって、不織布は、追加の接合ステップなしで、直接基層に結合することができる。例えば、靴甲部の不織布は、撥水膜上に直接形成することができる。基層は、例えば織物または編物などの布とすることができる。あるいは、基層は、例えば革または不織布であってもよい。
【００６２】
この方法は、第１の複数の繊維および／または第２の複数の繊維を、基材の第１の領域上に送達するが、第２の領域上には送達しないステップをさらに含むことができる。これにより、切断しなくても、所望の寸法を有する不織布を形成することが可能になる。例えば、靴甲部の不織布は、繊維を靴型の上面のみに送達し、下面には送達しないことによって形成することができる。別の例では、不織布が靴甲部の後方部分用である場合には、繊維を靴型の後方部分に送達し、前方部分には送達しなければよい。本発明により、ヒールカウンタを靴甲部のヒール部分に直接組み込むことができる。
【００６３】
あるいは、またはこれに加えて、この方法は、繊維を吹き付ける持続時間を変化させるステップを含むことができる。例えば、繊維を、最初は第１の領域のみに吹き付け、その後、第２の領域のみに吹き付けることもできる。別の例では、繊維を、最初は基材および／または構成要素のほぼ全域に吹き付け、その後、第２の領域のみに吹き付ける（またはその逆を行う）。
【００６４】
メッシュのループ、または多孔性材料の孔によって、穴を形成することもできる。例えば、基材は、多孔性の靴型とすることもできる。穴を有する基材は、３Ｄ印刷など、付加製造によって得ることができる。
【００６５】
圧力差の強さを基材の表面にわたって変えることで、不織布の厚さを局所的に変えることができる。このようにして、変化する（異なる）厚さを有するより複雑な不織布を得ることができる。例えば、靴甲部の不織布は、ヒールの領域を厚くして、この領域にある程度のパディングを形成することもできる。
【００６６】
３次元形状は、テクスチャ付きにすることができる。このようにして、不織布に、テクスチャ付きの表面を容易に設けることができる。例えば、サッカーシューズの靴甲部の不織布にテクスチャを設けて、サッカーボールのグリップ性を高めることができる。
【００６７】
不織布に適用されるテクスチャは、基材の表面の構造および／または多孔度を選択することによって制御することができる。上述のように圧力差を印可する場合には、圧力差の強さによってテクスチャを制御することもできる。
【００６８】
この方法は、不織布が３次元形状上に位置している間に、不織布を覆うように取外し可能膜を配置するステップをさらに含むことができる。これは、基材に圧力差を印可することと組み合わせると、圧力差によって不織布をさらに圧縮することができるので、特に有利である。
【００６９】
この方法は、取外し可能膜を配置した後で圧力差を印加するステップをさらに含むことができる。このようにして、不織布を固化することができる。さらに、テクスチャ付きの膜を使用する場合には、不織布に表面テクスチャを設けることができる。
【００７０】
この膜は、テクスチャ付きにすることができる。このようにして、不織布に、テクスチャ付きの上面（すなわち基材とは反対側に向く表面）を設けることもできる。テクスチャ付きの基材と組み合わせると、両側にテクスチャを有する不織布を提供することができる。
【００７１】
この方法は、不織布に圧力および／または熱を印加するステップをさらに含むことができる。特に、この方法は、不織布が３次元形状上に位置している間に、不織布に圧力および／または熱を印加するステップをさらに含むことができる。このステップは、例えば、膜が不織布を覆うように配置されている間に行うことができる。このようにして、不織布の表面を固化し、かつ／または仕上げることができる。特に、不織布をテクスチャ付きにし、かつ／または圧縮することができる。熱を印加することにより、耐摩耗性、ならびに引張り強さおよび引裂き強さなどのその他の機械的性質も改善される。圧力および／または熱は、局所的にのみ印加する、すなわち不織布の特定の領域のみに印加することもできる。
【００７２】
いくつかの実施形態では、圧力および／または熱を不織布に局所的に印加して、不織布の性質を局所的に修正することができる。これにより、例えばいくつかの補強材を局所的に作成することが可能になることもある。
【００７３】
２次元不織布上では少なくとも、熱および／または圧力は、カレンダ加工によって印加することができる。
【００７４】
一般に、不織布の外面を（熱および／または圧力の印加によって）硬化させることにより、より固い、吸水性が低い、耐摩耗性が良好であるなどの層を作成することができることがある。また、熱および／または圧力の印加によって、不織布の外側にデザインを刻印することもできる。
【００７５】
本発明のさらに別の態様は、上述の方法によって製造される不織布に関する。
【００７６】
本発明のさらに別の態様は、靴甲部を製造する方法を対象としている。この方法は、上述の方法に従って第１の不織布を製造するステップを含み、ここで、第１の不織布は、靴甲部の一部である。
【００７７】
この靴甲部を製造する方法は、上述の方法に従って第２の不織布を製造するステップであり、第２の不織布が、靴甲部の一部である、ステップと、第１の不織布と第２の不織布とを接合するステップとをさらに含むことができる。例えば、靴甲部の異なる部分を、３次元形状を有する靴甲部構成要素の形態で作成し、次いで、例えば熱の印加（例えば溶接）または糊の塗布などによってそれらを組み立てることができる。このような構成要素は、性質の異なる複数の層または構成要素、例えば異なる材料で構成された複数の構成要素、および／または異なる製造方法（例えば編成または織込み）で構成された複数の構成要素に組み付けることもできる。
【００７８】
本発明のさらに別の態様は、上述の方法に従って製造される靴甲部に関する。
【００７９】
本発明のさらに別の態様は、不織布を製造する方法であって、（ａ．）基材を提供するステップと、（ｂ．）繊維を基材上に送達するように適合されたメルトブローンヘッドを提供するステップと、（ｃ．）メルトブローンヘッドの少なくとも第１のノズルに第１の材料を供給するステップと、（ｄ．）メルトブローンヘッドの少なくとも第２のノズルに第２の材料を供給するステップであり、第１の材料が第２の材料と異なる、ステップと、（ｅ．）第１の材料および第２の材料を基材上に送達するステップとを含む方法に関する。複数のノズルに異なる材料を供給することにより、場合によっては性質（例えば弾性、色、直径など）が異なることもある異なる材料の繊維の混合物を有する不織布を形成することができる。メルトブローンヘッドと基材の間の相対的な動きに応じて、２種類の材料を混合することも、あるいは２種類の材料がそれぞれ不織層の一部分を形成することもできる。
【００８０】
この方法は、第１の材料を第１の持続時間にわたって送達するステップと、第２の材料を第２の持続時間にわたって送達するステップとをさらに含むことができ、ここで、第１の材料と第２の材料は異なる材料である。このようにして、第１の材料の第１の層を作成し、次いで第２の材料で第２の層を作成することができる。繊維の材料が異なることにより、これらの層は、異なる性質を有することができ、それでいて、糊付け、縫製、または溶接を行うことなく互いに接合することができる。
【００８１】
この方法は、第１の材料を形状の第１の部分に送達するステップと、第２の材料を形状の第２の部分に送達するステップとをさらに含むことができ、ここで、第１の材料と第２の材料とは異なる材料である。したがって、最終的な不織布は、異なる部分に異なる材料を備えることができる。例えば、靴甲部は、トウおよびヒール領域には、より堅い材料を含み、靴甲部の残りの部分には、より弾性の高い材料を含むことができる。本発明のプロセスにより、この２つの部分は、糊付け、縫製、または溶接などの追加の取り付け手段を用いなくても互いに結合することができる。特に、一体型のワンピース不織布をこのようにして得ることができ、継ぎを回避することができる。
【００８２】
第２の材料を第１の材料からわずかに遅れるだけで送達して、第２の材料が吹き付けられたときには第１の材料がまだ軟らかい状態であるようにして、この２つの材料の間の良好な結合を保証することができる。別法として、またはこれと組み合わせて、吹き付けられたときの第２の材料の温度を、２つの材料が互いに接触するときに第１の材料を軟化または溶融させるのに十分に高く設定することができる。例えば、第１の材料に当たるときの第２の材料の温度は、約６０〜７０℃とすることができる。
【００８３】
第１の材料を、第１のＴＰＵ材料とし、第２の材料を、第２のＴＰＵ材料とすることができ、ここで、第１のＴＰＵ材料は、第２のＴＰＵ材料と異なるグレードを有する。このようにして、繊維同士の非常に良好な結合を実現することができる。同時に、硬度および機械的性質を変化させることができる。
【００８４】
本発明のさらに別の態様は、不織布を製造する方法であって、（ａ．）基材を提供するステップと、（ｂ．）繊維を基材上に送達するように適合されたメルトブローンヘッドを提供するステップと、（ｃ．）メルトブローンヘッドの少なくとも１つのノズルに第１の材料および第２の材料を横に並べた構成で供給するステップと、（ｄ．）第１の材料および第２の材料を基材上に送達するステップとを含む方法に関する。このようにして、多材料繊維を生成することができる。
【００８５】
第１の材料を、第１のＴＰＵ材料とし、第２の材料を、第２のＴＰＵ材料とすることができ、ここで、第１のＴＰＵ材料は、第２のＴＰＵ材料と異なるグレードを有する。このようにして、繊維同士の非常に良好な結合を実現することができる。同時に、硬度および機械的性質を変化させることができる。
【００８６】
本発明のさらに別の態様は、不織布を製造する方法であって、（ａ．）基材を提供するステップと、（ｂ．）繊維を基材上に送達するように適合された繊維送達デバイスを提供するステップと、（ｃ．）繊維送達デバイスによって繊維を基材上に送達するステップと、（ｄ．）繊維送達デバイスと基材の間の距離を制御し、かつ／または繊維送達デバイスと基材の間の相対的な動きの速度を制御するステップとを含む方法に関する。このようにして、３次元形状にわたる繊維の分布を制御することができる。基材と繊維送達デバイスの相対的な動きを遅くすれば、より厚く、実施形態によってはより密に繊維を堆積させることができ、またその逆を行うこともできる。
【００８７】
繊維送達デバイスと基材の間の距離の制御、および／または繊維送達デバイスと基材の間の相対的な動きの速度の制御は、繊維送達デバイスおよび／または基材を、その経路が予め決定されており、かつ／または制御される、ロボットアームなどのロボットデバイス上に取り付けることによって得ることができる。繊維送達デバイスと基材の間の相対的な動きは、特に、コンピュータプログラムによって制御することができる。
【００８８】
繊維の送達中に、繊維の直径を変化させることもできる。したがって、不織布は、繊維の直径が異なる複数の領域を備えることができる。したがって、不織布の特徴（密度、通気性など）を、局所的に変化させることができる。
【００８９】
繊維の直径を変化させることは、直径の異なる少なくとも２つの異なるスピナレット穴を使用することを含むことがある。このようにして、繊維の直径を、幅広い直径の範囲にわたって変化させることができる。あるいは、またはこれに加えて、繊維の直径を変化させることは、気流を変化させることを含むこともある。あるいは、またはこれに加えて、第１の部分の繊維は、第１の繊維送達デバイスから送達し、第２の複数の繊維は、第２の繊維送達デバイスから送達し、ここで、第１の部分の繊維は、第２の部分の繊維より小さい平均直径を有する。繊維の直径は、手の感触、および不織布の機械的性質に影響を及ぼす。例えば、不織布は、より太い繊維の堅い底部部分と、より良好な手の感触を与える、より細い繊維のより軟らかい頂部層とを有することができる。
【００９０】
３次元形状の場合、この形状は、凹状にすることもでき、この方法は、繊維を３次元形状の内面上に送達するステップをさらに含むことができる。この３次元形状は、靴成型型（ネガ靴型など）などの靴の空洞、あるいは本発明による方法、またはその他の任意の利用可能な方法（編成、織込み、または成型など）で作製したアッパー層とすることができる。これにより、靴甲部の内側層を、特に良好な適合をもたらすことができる不織布で作製することができる。第１の層および不織層は、それぞれ異なる機能を保証することができる。例えば、第１の層は、耐水性、または特定の領域での足の支持を保証することができ、不織層は、快適性を保証する中敷にすることができる。このような特徴は、また、所与の材料の層または構成要素と、それと同じ材料の不織構成要素または層とを組み合わせることによって、単一材料（例えばＴＰＵ）の靴甲部を作成することも可能にする。これにより、靴のリサイクルが容易になる。
【００９１】
本明細書に記載する本発明の全ての態様によれば、不織布は、衣服の遮音構造の第１の層として使用することができる。遮音構造は、吸音材料を含む少なくとも第１の層と、音を反射する、または拡散する、あるいはその両方を行うように適合された少なくとも第２の層とを含むことができる。特に、不織布の繊維のサイズおよび密度は、対象とする周波数範囲で高い吸音性が得られるように選択することができる。
【００９２】
第２の層は、例えば熱および／または圧力を印加するなど、不織布の第１の層の１つの面を後処理することによって得ることができる。第２の層も、不織布に熱および／または圧力を印加することによって得ることができ、次いで、これを第１の層と結合することができる。
【００９３】
その上に不織布を形成する基材は、上述のように３次元形状とすることができる。これにより、不織布は、最終的な製品の３次元形状で直接形成することができる。したがって、この不織布は直接その有用な形状に作成することができるので、不織布の追加成形が不要である。この３次元形状は、例えば、頭部、フード、またはポケットなどの形状とすることができる。
【００９４】
基材は、テクスチャを有することができる。不織布は、これにより、基材と接触する面にネガテクスチャを取り込む。このようなテクスチャにより、快適性および／または音の拡散を改善することができる。
【００９５】
基材は、その表面の少なくとも一部分に複数の穴を含むことができ、この方法は、これらの複数の穴に圧力差を印可して、基材上に送達された繊維が圧力差によって引きつけられるようにするステップをさらに含むことができる。これにより、繊維を圧縮して、より密な不織布を得ることが可能になる。いくつかの実施形態では、また、これにより、音の拡散、吸音、および／または快適性を改善するように表面上にテクスチャを作成することが可能になることがある。特に、幅広アレイの形状を有する基材により、そのアレイの穴の中に繊維が引き込まれて、不織布の内面にパッドハンプ（padded humps）を形成することで、テクスチャを作成することもできる。
【００９６】
以下、本発明の態様について、添付の図面を参照してさらに詳細に説明する。
【図面の簡単な説明】
【００９７】
【図１】本発明の文脈で使用することができる例示的なメルトブローンプロセスを示す概略図である。
【図２Ａ】本発明の方法により得られる不織布の一部分の例示的な実施形態を示す図である。
【図２Ｂ】本発明の方法により得られる不織布の一部分の例示的な実施形態を示す図である。
【図３Ａ】本発明の方法により得られる不織布の例示的な実施形態を示す図である。
【図３Ｂ】本発明の方法により得られる不織布の例示的な実施形態を示す図である。
【図４Ａ】基材上の穴の配列を変化させる例を示す図である。
【図４Ｂ】基材上の穴の配列を変化させる例を示す図である。
【図４Ｃ】基材上の穴の配列を変化させる例を示す図である。
【図５Ａ】本発明の概念の変形の実施形態を示す図である。
【図５Ｂ】本発明の概念の変形の実施形態を示す図である。
【発明を実施するための形態】
【００９８】
以下、本発明の実施形態および変形形態について詳細に説明する。
【００９９】
図１は、繊維１１を基材１２に送達して不織布１３を形成することができる方法の例を示す図である。図１に概略的に示すプロセスは、メルトブローンプロセスである。ただし、一般に、本発明の文脈では、繊維を基材１２に送達することができるいかなる技術でも使用することができる。このような代替技術の一例は、静電力、すなわち図１に参照番号１４で示すような繊維送達デバイスと基材１２の間に印加した電場を使用することである。
【０１００】
図１に示すメルトブローンプロセスでは、樹脂１５をスピナレット１６に供給する。様々な不織構造を生成するのに適した加工しやすい樹脂の一例は、ポリプロピレンホモポリマーである。一般に、本発明の文脈では、メルブロプロセスでの使用に適した任意の材料を使用することができる。このような材料の一例は、熱可塑性ポリウレタン（ＴＰＵ）である。
【０１０１】
樹脂１５をスピナレット１６内でその融点を超える温度に加熱する。スピナレット１６は、１５ミクロンから３０ミクロンの間など小さな直径を有する開口を含み、これによりノズル１７を形成している。溶融した樹脂１５を、ノズル１７から出る１次気流１８によって引き出してフィラメントにする。渦流により、フィラメントを、ステープルファイバと呼ばれる特定の長さの繊維１１に分解する。２次気流１９により、繊維１１を基材１２上に送達する。したがって、この気流は、竜巻を逆さにしたような形で繊維を降下させ、繊維は、円の直径を目標に向かって次第に広げながら空気中で渦（回転）流と共に旋回する。このようにして、不織布１３を、無作為な繊維アレイとして形成する。
【０１０２】
このように生成された繊維１１は、１μｍから１００μｍの直径、好ましくは５μｍから５０μｍの間の直径、より好ましくは１０μｍから３０μｍの直径を有する。
【０１０３】
繊維送達デバイス１４は、複数の上記のようなノズル１７を含んで、ファイバ１１の生成速度を高めることができることに留意されたい。また、複数のノズル１７のうちの第１の部分には第１の材料を供給し、第２の部分のノズル１７には、第１の材料と異なる第２の材料を供給することも可能である。この目的のために、異なる樹脂１５を使用することができる。このようにして、異なる種類の繊維を基材１２上に送達することができる。これらの繊維は、送達時に混合することもあるし、あるいは基材１２上に材料の異なる複数の領域が形成されるように異なる位置で基材１２に当たることもある。
【０１０４】
不織布１３に材料の異なる複数の領域を形成するには、第１の材料の繊維１１を最初に送達し、以下でさらに詳細に述べるように基材１２を繊維送達デバイスに対して動かし、その後に第２の異なる材料の繊維１１を基材上に吹き付けることも可能である。これは、樹脂１５を交換することによって、または異なる樹脂１５が供給される異なるノズル１７を使用することによって実現することができる。
【０１０５】
ノズル１７などのノズルに、２種類の異なる材料を、横に並べた構成で、または混合物として供給して、２成分繊維を得ることも可能である。この目的のために、繊維送達デバイス１４は、２種類の異なる樹脂１５のための２つのタンクを含むことができる。
【０１０６】
図１の例では、基材１２は、３次元半球形状を有するものとして示してある。一般に、本発明の文脈では、基材は、任意の３次元形状を有することができ、凸状表面および／または凹状表面を含むことができる。基材１２の３次元形状は、物品で使用されるときの最終的な不織布の形状に適合されると有利である。例えば、図１の半球形状は、半球状の不織布１３を生じる。このような半球状不織布１３は、例えば、ボールのブラダ、カーカス、またはパディング、あるいはその一部として使用されることがある。
【０１０７】
図１の基材１２は凸状であるものとして示してあるが、基材１２は、例えば中空の半球など、凹状形状を有することもできる。その場合には、繊維１１は、その中空の半球の内面に送達すればよい。別の例では、基材１２は、靴型であることもある。したがって、靴型上に形成された不織布１３は、靴甲部、靴のソール、またはその一部の形状を有することがある。本発明の文脈では、基材１２が２次元形状を有することもある、すなわち、基材１２が平面状であることもあることに留意されたい。
【０１０８】
矢印１１０で示すように、基材１２は、繊維送達デバイス１４に対して動かすことができる。これは、基材１２を動かして、繊維送達デバイス１４を適所に保持することによって実現してもよいし、その逆を行うことによって実現してもよい。基材１２および繊維送達デバイス１４の両方を動かすことも可能である。矢印１１０で示すように、基材１２を繊維送達デバイス１４の下で直線軌道に沿って動かす。したがって、繊維は、最初に半球の右側の基材１２の周囲領域に送達され、次いで、半球の中央に送達され、最後に半球の左側の周囲領域に送達される。基材１２が動いている間、繊維移動の方向を一定に保つと、半球の頂部には半球の両側よりも多くの繊維が堆積することになる。したがって、得られる不織布１３は、頂部が厚くなる。
【０１０９】
基材１２は、矢印１１１で示すようにより複雑な動きを行うこともできる。例えば、基材は、垂直方向および／または水平方向に回転させることもできる。本発明の文脈では、「動き」は、１回または複数回の平行移動、１回または複数回の回転、あるいは１回または複数回の平行移動と１回または複数回の回転との組合せを含むものとして理解される。回転は、空間内の任意の方向に行うことができ、動きは、空間内の任意の軌道に沿って行うことができる。
【０１１０】
基材１２をロボットアーム（図示しない）に取り付けることによって、複雑な動きを実現することができる。例えば、ロボットアームは、繊維１１の一様分布をもたらすように動かすこともできる。別の例では、ロボットアームは、例えば異なる方向への複数回の平行移動と１つまたは複数の軸の周りの複数回の回転の組合せなど、複雑なパターンをたどることができる。ロボットアームは、靴型などいくつかの特定の３次元形状の場合には、その３次元形状を３６０度回転させることを可能にするので、非常に有利である。ロボットアームは、また、不織布１３の各領域に特定の特徴を与えるように、基材１２の表面と繊維送達デバイス１４の間の距離１１２を制御することも可能にする。実際に、繊維送達デバイス１４とその表面との間の距離１１２は、不織布１３の構造および／または厚さなど、いくつかの特徴に影響を及ぼす可能性がある。ロボットアームは、例えば、基材１２の表面と繊維送達デバイス１４の間に一定の距離を維持して、基材の形状が複雑な場合でもその形状全体にわたって不織層１３の特徴が一貫するようにすることを可能にする。あるいは、またはこれに加えて、繊維１１を基材１２上に送達する間、ロボットアームの動きの速度を制御し、変化させることもできる。
【０１１１】
あるいは、またはこれに加えて、メルトブローンヘッドをロボットアーム上に配置することもできる。この場合も、上記と同じ考慮事項が当てはまる。
【０１１２】
基材１２上に繊維１１を直接吹き付ける代わりに、基材１２上に基層（図示せず）を配置し、その基層上に繊維を送達することもできる。繊維１１は、基層に結合することができる。このような基層は、例えば、不織布、織布、または編物とすることができる。基層の材料は、繊維１１が基層に結合しやすくなるように、繊維１１の材料と同じであってもよい。
【０１１３】
繊維１１は、基材１２全体に吹き付けられないこともある。例えば、靴甲部用の不織布１３は、繊維を靴型の上面に送達するだけで、下面には送達しなくても形成することができる。別の例で、不織布が靴甲部の後方部分用のものである場合には、繊維１１は、靴型の後方部分に送達すればよく、前方部分には送達しなくてもよい。繊維１１の基材１２上への部分的吹き付けは、例えば、上述のように基材１２または繊維送達デバイス１４あるいはその両方をロボットアームに取り付けることによって実現することができる。
【０１１４】
図１に矢印１１３で示すように、基材１２に圧力差を印加する。一般に、基材１２は、少なくともその表面の一部分は通気性である。この目的のために、図１の例示的な実施形態の基材１２は、複数の穴を含み、図１では、そのうちの３つを例示的に参照番号１１４で示してある。この圧力差により、３次元形状１２に吹き付けられた繊維１１が引きつけられる。したがって、繊維１１が詰まり、より密な不織布１３が得られる。真空源、ポンプ、またはそれに類した基材１２に接続されたデバイスによって、この圧力差を生じて、矢印１１３で示すように穴１１４を通る気流が生じるようにすることができる。このようにして、吸引力が生成される。
【０１１５】
本発明によれば、圧力差の強さは、基材１２の表面にわたって変わる（異なる）。基材１２の表面にわたって圧力差の強さを変えることにより、不織布１３の例えば厚さなどの性質を局所的に変えることが可能になる可能性がある。例えば、靴甲部用の不織布１３では、ヒールの領域をより厚くして、この領域にある程度のパディングを形成することもできる。圧力差の変化は、基材１２の表面にわたって穴１１４のサイズおよび／または形状および／または密度を変化させることによって実現することができる。基材は、穴のない領域をいくつかと、穴１１４を有するその他の領域とを含むこともできる。特に、一部の領域は、穴のアレイを含むこともできる。
【０１１６】
基材１２上の穴の配列を変化させる一例を、図４Ａ、図４Ｂ、および図４Ｃに示す。これらの図面は、靴型の形状をした基材１２を示している。靴型１２は、穴を有する様々なゾーンを含み、穴のうちのいくつかを例示的に参照番号１１４で示してある。第１のゾーン４１は、靴型１２の外側インステップ部分に配置される。第２のゾーン４２は、靴型１２の内側インステップ部分に配置される。第３のゾーン４３は、靴型１２の中央インステップ部分に配置される。第４のゾーン４４は、靴型１２のヒール部分に配置される。第５のゾーン４５は、靴型１２のカラー部分に配置される。第６のゾーン４６は、靴型１２の内側ミッドフット下方部分に配置される。第７のゾーン４７は、靴型１２のフォアフット部分の下方内側に配置される。したがって、これらの様々なゾーン４１から４５の穴にわたって圧力差を印加することにより、繊維を靴型１２の形状に沿わせる。特に、ゾーン４６では、繊維は、靴型１２の凹状領域をまたぐのではなく、靴型１２の凹状形状に沿う。さらに、ゾーン４１、４２、４３、４４などの凹部に穴が配置される場合には、靴型１２の穴のない領域と比較して不織布の厚さを大きくして、いくつかのパディングゾーンを形成することができる。
【０１１７】
他の実施形態では、穴１１４が複数のゾーンに配置され、異なる強度を有する異なる真空源またはポンプが、それらの様々なゾーンに接続される。もちろん、基材１２が、図４Ａから図４Ｃを参照して説明したように、特定の領域のみに穴１１４を含み、他の領域には穴を含まない、ということも可能である。例えば、図４Ａから図４Ｃの実施形態では、上側フォアフット領域にはいかなる穴もなく、非通気性になっている。
【０１１８】
また、穴１１４は、基材１２の凹状部分４１、４２、４３、４４（または凹部）に配置することもできる。基材の凹状部分に穴を配置することにより、繊維がこの凹状部分に引きつけられて、凹状部分をまたがないことを保証できる可能性がある。基材の凹状部分に穴を配置することにより、いくつかのパディングゾーンを作成することができる。図４Ａから図４Ｃの例で分かるように、靴型１２では、ヒール領域４４および舌革部分４３にこのような凹状部分を作成して、これらの領域にパディングを形成している。一方、不織層の形状が靴型１２の形状と一致することを保証するために、下方ミッドフット４６の凹状部分には穴が配置されている。また、繊維が小さな内角の線に沿って靴型１２の形状に沿うことを保証するために、下方フォアフット領域４７には穴が配置されている。
【０１１９】
基材は、例えば図４Ａから図４Ｃの例ではカラーゾーン４５など、完成製品の縁部に対応する線に沿って穴を含むことができる。実際に、これにより、これらの線に沿って不織材料のより密な構成を得ることができ、それにより不織布をその線に沿って切断した後で、より明白な縁部を最終的な製品に形成することができる。
【０１２０】
さらに、基材の穴のサイズおよび／または形状および／または密度は、不織布にテクスチャを与えるように選択することができる。このようなテクスチャを使用して、ユーザに快適性、または例えば触覚フィードバックなどを提供することができる。また、本発明による方法では、不織布は、基材に吹き付けた後で裏返して、繊維を基材に吹き付けたときに基材と接触していた内面が不織布の外面になるようにすることもできる。これを利用して、何らかの美的効果を生じる、または例えば把持性を改善することができる。特に、これにより、基材のテクスチャを、靴甲部など最終的な製品の外面のネガテクスチャとして転写することができる。
【０１２１】
基材は、付加製造によって作成することができる。これにより、基材の複雑な形状を得ることができる可能性がある。このような技術では、また、例えば１ｍｍ未満、特に０．５ｍｍ未満、例えば０．１ｍｍから０．５ｍｍの間などの非常に小さな直径の穴を作成することができる可能性もある。
【０１２２】
テクスチャ付き表面を有する不織布１３を提供するために、表面テクスチャ（図１には図示せず）を有する基材１２を使用することができる。基材１２のテクスチャは、ネガとして不織布１３に転写されることになる。この効果は、上記で説明したように圧力差を使用することによって増幅することができる。
【０１２３】
繊維を圧縮する圧力差の効果は、不織布１３が３次元形状１２上に位置しているときに不織布１３を覆うように取外し可能な膜（図１には図示せず）を配置することによって増幅することができる。この膜が、空気または気体に対して不透過性、または少なくとも部分的に不透過性である場合には、この膜は、不織布１３に吸い付けられ、繊維１１を圧縮することになる。さらに、例えば赤外線照射器または別の適当な熱源によって膜に熱を印加することもできる。この熱は、膜によって不織布１３に伝達され、繊維１１を少なくとも部分的に溶融または軟化させることにより、繊維１１を固化する。熱の印加は、個々の繊維１１間の結合を強化することができ、不織布を圧縮状態に維持することを助けることができる。この膜に適当な材料の一例は、シリコーンである。
【０１２４】
本発明の方法によれば、第１の複数の繊維１１を、上記で説明したように基材１２に送達する。次いで、構成要素（図１には図示せず）を、基材１２に送達した第１の複数の繊維１１上に配置する。その後、第２の複数の繊維１１を、この構成要素の少なくとも一部分、および第１の複数の繊維１１の少なくとも一部分の上に送達する。繊維１１の移動は、構成要素を第１の複数の繊維１１上に配置する間は中断し、構成要素を配置した後で、繊維１１の移動を引き続き行うことができる。あるいは、繊維１１の移動を中断せず、繊維１１を基材１２、第１の複数の繊維、および／または構成要素上に送達しながら、構成要素を配置する。構成要素は、例えば、図２Ａおよび図２Ｂを参照してより詳細に示すように不織布の伸縮性を局所的に低下させる機能を有する補強材とすることもできる。構成要素は、パディング、クッション、電子構成要素、膜（例えば耐水膜）などであってもよい。
【０１２５】
構成要素は、手作業で配置してもよいし、ロボットアーム（図１には図示せず）によって配置してもよい。いずれの場合も、構成要素は、複数の同様の構成要素を含むスタックからとることができる。
【０１２６】
第１の複数の繊維上に配置される構成要素の数は任意であり、少なくとも１つであればよい。したがって、２つ、３つ、またはそれ以上の構成要素を第１の複数の繊維状に配置し、その後にそれらの配置した構成要素のうちの１つまたは複数に繊維１１を送達することもできる。構成要素は、部分的に、または全体的に重なり合っていてもよいし、互いに分離していてもよい。本発明によれば、１つまたは複数の第１の構成要素を第１の複数の繊維１１上に配置し、第１の複数の繊維１１およびその１つまたは複数の第１の構成要素の上に第２の複数の繊維１１を送達し、その第２の複数の繊維１１および／あるいはその１つまたは複数の第１の構成要素の上に１つまたは複数の第２の構成要素を配置し、第１の複数の繊維１１および／あるいは第２の複数の繊維１１および／あるいは第１の１つまたは複数の構成要素および／あるいは第２の１つまたは複数の構成要素の上に第３の複数の繊維１１を送達することもできる。したがって、不織布１３の厚さの様々な高さのところに構成要素を埋め込む、または「挟み込む」ことができる。
【０１２７】
不織布１３に、特定の後処理または仕上げステップを施すこともできる。例えば、熱および／または圧力を印加して、不織布の特徴を修正することもできる。これを行うために、不織布をカレンダの２つのシリンダの間に通すなど、様々な技術を使用することができる。特に、圧力および熱の印加は、材料を局所的に緻密化し、それにより少なくとも厚さおよび／または伸縮性を修正する効果を有する。また、視覚的に魅力的なデザインを得るために、このプロセスによって透明性を得ることもできる。
【０１２８】
不織布１３に噴霧を適用することもできる。例えば、不織布１３の特徴を局所的に修正するポリウレタン（ＰＵ）噴霧を適用することもできる。別法として、またはこれと組み合わせて、噴霧を特定の色のものにして、不織布１３の視覚的特徴を向上させることもできる。噴霧は、特に、不織布に浸透して、その特徴、特にその機械的特徴を修正することができる。
【０１２９】
図２Ａおよび図２Ｂは、例示的な不織布１３を示す図である。図２Ａおよび図２Ｂの例の不織布１３は、靴甲部の形状を有する。不織布１３のこの部分は、図２Ａでは平面状の２次元構成で示してあり、図２Ｂでは３次元構成で示してある。不織布１３は、図１を参照して上述した平面状基材（図２Ａおよび図２Ｂには図示せず）に送達された第１の複数の繊維２１を含む。２つの構成要素２２Ａおよび２２Ｂは、上述の第１の複数の繊維２１上に配置されており、その第１の複数の繊維２１および構成要素２２Ａおよび２２Ｂ上に、第２の複数の繊維を送達してある。２つの構成要素２２Ａおよび２２Ｂは、第２の複数の繊維を通して依然として視認可能である。
【０１３０】
図２Ａおよび図２Ｂの例では、構成要素２２Ａおよび２２Ｂは、それぞれ靴甲部の内側および外側に位置する靴甲部の補強材である。図２Ａおよび図２Ｂの例の構成要素は、ＴＰＵで構成される。例えば、ＴＰＵ繊維への良好な結合を保証し、より良好なリサイクル性を有する、小型のＴＰＵ材料を使用することができる。
【０１３１】
図２Ａおよび図２Ｂの例では、構成要素２２Ａおよび２２Ｂは、それぞれ開口２３Ａおよび２３Ｂを含む。第２の複数の繊維１１を不織布２３に送達すると、繊維１１は、開口２３Ａおよび２３Ｂの内側に配置されることになる。第１の複数の繊維２１および第２の複数の繊維の繊維同士は、開口２３Ａおよび２３Ｂの内側で互いに結合するが、それぞれ構成要素２２Ａおよび２２Ｂの外側でも互いに結合する。このようにして、構成要素２２Ａおよび２２Ｂは、繊維によって適所にしっかりと保持される。本発明の文脈における構成要素は、任意数の開口を有することができ、開口をまったく含まないこともあることに留意されたい。
【０１３２】
これに加えて、または別法として、構成要素２２Ａおよび２２Ｂは、繊維１１に取り囲まれるようになされた少なくとも１つの付属物（図示せず）を含むことができる。このような付属物は、アンカの形状を有していてもよいし、単純に直線状の延長部であってもよい。この付属物により、構成要素が不織布の内側に固定されることが保証され、構成要素が意図せずに滑ることがさらに回避される。一般に、第１の複数の繊維２１上に配置された構成要素は、繊維によって適所に保持されるような形状を有することができる。この目的のために、構成要素は、テクスチャ付き表面（図示せず）を有することができる。このように、構成要素の表面と接触する繊維は、さらに良好に構成要素に付着することになる。
【０１３３】
図２Ａおよび図２Ｂの例では、構成要素２２Ａおよび２２Ｂは、靴甲部の縁部まで延びる。したがって、側面から見ると、完成した不織布１３の縁部は、第１の複数の繊維２１と第２の複数の繊維の間に「挟み込まれた」構成要素２２Ａおよび２２Ｂを示すことになる。ただし、構成要素２２Ａおよび２２Ｂが靴甲部の形状より小さく、それにより不織布１３の内側に完全に埋め込まれることもある。その場合には、構成要素２２Ａおよび２２Ｂは、不織布の材料、色、および厚さによっては、不織布１３の縁部も含めて全く視認できないこともある。
【０１３４】
また、構成要素の少なくとも１つの表面が、溶融可能層を含むこともある。この溶融可能層は、第１の複数の繊維２１または第２の複数の繊維と対向することがある。したがって、例えば上述のメルトブローンプロセスを使用して繊維を基材１２上に送達する場合には、高温の繊維が溶融可能層を溶融または軟化させ、溶融可能層と結合することができる。あるいは、構成要素は、熱を印加しなくても繊維１１に付着する接着剤を含むこともある。接着剤または溶融可能層を構成要素の両側に塗布して、構成要素が第１の複数の繊維２１および第２の複数の繊維の両方に付着するようにすることもできる。
【０１３５】
図２Ａおよび図２Ｂに示す不織布１３は、ヒール領域に熱／圧力処理を施して、不織層２１をさらに半透明にしてある。
【０１３６】
図３Ａおよび図３Ｂは、上述した本発明による方法によって得られたソックス状靴甲部３１の形状をした例示的な不織布を示す図である。図３Ｂで分かるように、靴甲部３１は、靴のソール（図３Ａおよび図３Ｂには図示せず）に向く底部側３２を含む。したがって、靴甲部３１は、足開口３３以外は閉じた幾何学的形状を有し、基本的にソックス状である。
【０１３７】
ソール構造は、例えば縫製、糊付け、または溶接によって、靴甲部３１の底部側３２に直接取り付けることができる。また、射出成形によって靴ソール構造を設けることもできる。ソール構造が例えばクッションまたはパディングとして繊維を含む場合には、靴甲部３１がまだ靴型上にあるときに、上述のように繊維送達デバイス１４から繊維を送達することもできる。このようにして、ソール構造の一部（またはソール構造全体）を、１つのプロセスで靴甲部３１と一体形成することができる。
【０１３８】
さらに別の構成要素が靴甲部３１に取り付けられることもあり得る。例えば、ロゴまたはコーティングを、靴甲部３１に貼付することができる。また、靴甲部用の第１の不織布および第２の不織布を、本明細書に記載するように製造することもある。これらの不織布は、靴甲部の異なる部分である。例えば、第１の不織布を、ヒールカウンタを不織布に埋め込まれた構成要素として含む後方部分とし、第２の不織布を、トウカウンタをその不織布に埋め込まれた構成要素として含む、対応する前方部分とすることもできる。次いで、これらの部分を、糊付け、縫製、溶接などによって接合して、靴甲部を得ることができる。一般に、任意数のこのような構成要素を接合して、靴甲部を得ることができる。
【０１３９】
図２Ａ、図２Ｂ、図３Ａおよび図３Ｂは、本発明の方法によって靴甲部またはその一部として得られる不織布１３を示しているが、本発明によれば、不織布は、一般に、例えば服装品の全体またはそれらの一部分、靴またはその一部分（ソール構造を含む）、スポーツ装具またはその一部分（ブラダおよびカーカスを含む）、バッグまたはその一部分、アクセサリまたはその一部分など、任意の物品および製品に使用することができることに留意されたい。ここに挙げたリストは、最終的なものでも限定的なものでもない。
【０１４０】
図５Ａおよび図５Ｂは、本発明の概念の変形の実施形態、すなわち靴甲部５２およびソール構造５３を含む靴５１を示す図である。
【０１４１】
この靴甲部は、２Ｄメルトブローンプロセスによって得られたものである。繊維を平坦な表面に吹き付けて、基層を形成する。次いで、この基層を例えば靴甲部の形状に切断し、ラスティングボードに縫製して３Ｄ形状を作成する。テープ５４は、例えば特定の領域により多くの繊維を噴霧する／吹き付けるなど、より厚い繊維層を吹き付けることによって、作成することができる。テープは、テープを配置する必要がある領域に基層を熱プレスすることによって作成することができる。熱プレスは、より大きな厚さを有する基層の領域で行うことができる。また、テープを別個に作成して、例えば熱プレスなどによって基層に接合することができることもある。他の実施形態では、テープを基層上に配置し、その後にこの少なくともテープおよび基層を含む中間組立体を熱プレスして互いに接合することもできる。熱プレス時に、テープおよび／または基層にテクスチャを作成することもできる。異なるテープは、例えば不織基層の伸縮性の５％、１０％、または１５％など、異なる伸縮性を有することができる。テープは、基層と同じ材料にすることもできるので有利である。この２Ｄ吹付け繊維／不織布技術の１つの利点は、不織布が耐水性であることから、ＴＰＵカバー層が不要であることである。さらに、不織を使用することにより、等方性甲部（すなわちあらゆる箇所で等しい伸縮性を有する）を得ることができ、局所的な伸縮性は、１つまたは複数のテープを適用することによって修正することができる。テープは、靴甲部の周りに巻き付いていてもよいし、あるいはパッチの形態で分断されていてもよい。
【０１４２】
本発明は、以下の実施形態を含む。
〔１〕
不織布（１３）を製造する方法であって、
ａ．基材（１２）を提供するステップであり、前記基材（１２）が、少なくともその表面の一部分において通気性である、ステップと、
ｂ．繊維（１１）を前記基材（１２）上に送達するように適合された繊維送達デバイス（１４）を提供するステップと、
ｃ．第１の複数（２１）の繊維（１１）を前記基材（１２）上に送達するステップと、
ｄ．前記基材の前記通気性部分に圧力差を印加するステップであり、前記圧力差の強さが前記基材（１２）の表面にわたって変わる、ステップとを含む、方法。
〔２〕
前記通気性部分が複数の穴（１１４）を含む、〔１〕に記載の方法。
〔３〕
前記基材（１２）が、３次元形状である、〔１〕または〔２〕に記載の方法。
〔４〕
構成要素（２２Ａ、２２Ｂ）を、少なくとも部分的には前記基材（１２）に送達された前記第１の複数（２１）の繊維（１１）上に配置するステップと、
前記構成要素（２２Ａ、２２Ｂ）の少なくとも一部分および前記第１の複数（２１）の繊維（１１）の少なくとも一部分に第２の複数の繊維（１１）を送達するステップとをさらに含む、〔１〕〜〔３〕のいずれか一項に記載の方法。
〔５〕
前記構成要素が、３次元形状である、〔４〕に記載の方法。
〔６〕
前記繊維送達デバイス（１４）が、メルトブローンヘッドである、〔１〕〜〔５〕のいずれか一項に記載の方法。
〔７〕
前記構成要素（２２Ａ、２２Ｂ）の表面積が、前記不織布（１３）の表面積より小さく、前記構成要素（２２Ａ、２２Ｂ）が、前記不織布（１３）に埋め込まれるように配置される、〔４〕〜〔６〕のいずれか一項に記載の方法。
〔８〕
前記構成要素（２２Ａ、２２Ｂ）が、繊維（１１）に取り囲まれるように適合された少なくとも１つの付属物を含む、〔４〕〜〔７〕のいずれか一項に記載の方法。
〔９〕
前記構成要素（２２Ａ、２２Ｂ）が、少なくとも１つの開口（２３Ａ、２３Ｂ）を含み、前記開口（２３Ａ、２３Ｂ）の内側に吹き付けられた前記第２の複数の繊維の繊維（１１）が、前記第１の複数（２１）の繊維（１１）上に送達される、〔４〕〜〔８〕のいずれか一項に記載の方法。
〔１０〕
前記構成要素（２２Ａ、２２Ｂ）が、繊維（１１）によって適所に保持されるような形状を有する、〔４〕〜〔９〕のいずれか一項に記載の方法。
〔１１〕
前記構成要素（２２Ａ、２２Ｂ）が、テクスチャ付き表面を含む、〔４〕〜〔１０〕のいずれか一項に記載の方法。
〔１２〕
前記構成要素（２２Ａ、２２Ｂ）の少なくとも１つの表面が、溶融可能層を含む、〔４〕〜〔１１〕のいずれか一項に記載の方法。
〔１３〕
前記溶融可能層の融点が、前記構成要素（２２Ａ、２２Ｂ）に当たるときの前記繊維（１１）の温度未満である、〔４〕〜〔１２〕のいずれか一項に記載の方法。
〔１４〕
前記不織布が、服装品、靴、またはスポーツ装具の一部分である、〔１３〕に記載の方法。
〔１５〕
前記３次元形状（１２）が、靴の靴型、またはその一部分である、〔２〕〜〔１１〕のいずれか一項に記載の方法。
〔１６〕
前記３次元形状（１２）が、ボール形であり、前記不織布（１３）が、球を構成する層、またはその一部として使用するのに適している、〔３〕〜〔１５〕のいずれか一項に記載の方法。
〔１７〕
前記繊維送達デバイス（１４）に熱可塑性ポリウレタンＴＰＵを供給するステップをさらに含む、〔１〕〜〔１６〕のいずれか一項に記載の方法。
〔１８〕
前記メルトブローンヘッド（１４）が、複数のノズル（１７）を含む、〔６〕〜〔１７〕のいずれか一項に記載の方法。
〔１９〕
少なくとも第１のノズル（１７）に第１の材料を供給するステップと、
少なくとも第２のノズル（１７）に第２の材料を供給するステップとをさらに含み、前記第１の材料と前記第２の材料とが異なる、〔１８〕に記載の方法。
〔２０〕
第１の材料を第１の持続時間にわたって送達するステップと、
第２の材料を第２の持続時間にわたって送達するステップとをさらに含み、前記第１の材料と前記第２の材料とが異なる、〔１〕〜〔１９〕のいずれか一項に記載の方法。
〔２１〕
第１の材料を前記基材（１２）の第１の部分に送達するステップと、
第２の材料を前記基材（１２）の第２の部分に送達するステップとをさらに含み、前記第１の材料と前記第２の材料とが異なる、〔１〕〜〔２０〕のいずれか一項に記載の方法。
〔２２〕
少なくとも１つのノズル（１７）に、第１の材料および第２の材料を横に並べた構成で供給するステップをさらに含む、〔１８〕〜〔２１〕のいずれか一項に記載の方法。
〔２３〕
前記第１の複数（２１）の繊維（１１）または前記第２の複数の繊維（１１）の後で少なくとも第３の複数の繊維（１１）を前記基材（１２）上に送達するステップをさらに含み、前記第３の複数の繊維の材料が、前記第１の複数の繊維および／または前記第２の複数の繊維の材料と異なる、〔１〕〜〔２２〕のいずれか一項に記載の方法。
〔２４〕
前記繊維送達デバイス（１４）を前記基材（１２）に対して動かすステップをさらに含む、〔１〕〜〔２３〕のいずれか一項に記載の方法。
〔２５〕
所定の方向に、他の方向よりも高い割合で繊維を配置するステップをさらに含む、〔１〕〜〔２４〕のいずれか一項に記載の方法。
〔２６〕
前記繊維送達デバイス（１４）と前記基材（１２）の間の距離（１１２）を制御し、かつ／または前記繊維送達デバイス（１４）と前記基材（１２）の間の相対移動速度を制御するステップをさらに含む、〔２５〕に記載の方法。
〔２７〕
前記距離（１１２）および／または前記速度が、前記繊維（１１）の前記基材（１２）上への送達中に変化する、〔２６〕に記載の方法。
〔２８〕
前記３次元形状（１２）が、凹状であり、前記方法が、
前記繊維（１１）を前記３次元形状（１２）の内面上に送達するステップをさらに含む、〔３〕〜〔２７〕のいずれか一項に記載の方法。
〔２９〕
前記基材（１２）を少なくとも部分的に基層で覆うステップと、
前記第１の複数（２１）の繊維（１１）および／または前記第２の複数の繊維（１１）のうちの少なくとも一部分を前記基層上に送達するステップとをさらに含む、〔１〕〜〔２８〕のいずれか一項に記載の方法。
〔３０〕
前記基層が、織布、不織布、または編物である、〔２９〕に記載の方法。
〔３１〕
前記第１の複数（２１）の繊維（１１）および／または前記第２の複数の繊維（１１）を、前記基材（１２）の第１の領域上に送達するが、第２の領域には送達しないステップをさらに含む、〔１〕〜〔３０〕のいずれか一項に記載の方法。
〔３２〕
前記基材（１２）が、テクスチャ付きである、〔１〕〜〔３１〕のいずれか一項に記載の方法。
〔３３〕
前記不織布（１３）が前記基材（１２）上に位置している間に、前記不織布（１３）を覆うように取外し可能膜を配置するステップをさらに含む、〔１〕〜〔３２〕のいずれか一項に記載の方法。
〔３４〕
前記膜が、テクスチャ付きである、〔３３〕に記載の方法。
〔３５〕
前記不織布（１３）が前記基材（１２）上に位置している間に、前記不織布（１３）に熱を印加するステップをさらに含む、〔１〕〜〔３４〕のいずれか一項に記載の方法。
〔３６〕
〔１〕〜〔３５〕のいずれか一項に記載の方法によって製造される不織布（１３）。
〔３７〕
靴甲部（１３、３１）を製造する方法であって、
〔１４〕に記載の方法に従って第１の不織布（１３）を製造するステップを含み、前記第１の不織布が、前記靴甲部（１３、３１）の一部である、方法。
〔３８〕
〔１４〕に記載の方法に従って第２の不織布を製造するステップであり、前記第２の不織布が、前記靴甲部（１３、３１）の一部である、ステップと、
前記第１の不織布（１３）と前記第２の不織布とを接合するステップとをさらに含む、〔３７〕に記載の靴甲部（１３、３１）を製造する方法。
〔３９〕
〔３７〕または〔３８〕に記載の方法に従って製造される靴甲部（１３、３１）。
【符号の説明】
【０１４３】
１１  繊維
１２  基材／靴型／３次元形状
１３  不織布
１４  繊維送達デバイス
１５  樹脂
１６  スピナレット
１７  ノズル
１８  １次気流
１９  ２次気流
１１４  穴
２２Ａ  構成要素
２２Ｂ  構成要素
２３Ａ  開口
２３Ｂ  開口
３１  靴甲部
３２  底部側
３３  足開口
５１  靴
５２  靴甲部
５３  ソール構造
５４  テープ
【図１】
2018096021.tif 000003
【図２】
2018096021.tif 000004
【図３】
2018096021.tif 000005
【図４−１】
2018096021.tif 000006
【図４−２】
2018096021.tif 000007
【図５】
2018096021.tif 000008
【外国語明細書】
2018096021000001.pdf